(57)【要約】【課題】　低ホルムアルデヒド放出パネルを作製する方法および組成物を提供すること。【解決手段】　低ホルムアルデヒドパネルであって、該パネルは、以下の部分を含む：基板であって、該基板は、表面および裏面を有する；および、スクリムであって、該スクリムは、高分子接着剤により、該表面に装着され、該接着剤は、約１５重量％〜約７０重量％の共重合した非加水分解可能疎水性モノマーおよび約１重量％〜約２０重量％のホルムアルデヒドスカベンジャーを含有する、パネル。【選択図】　なし【特許請求の範囲】
【請求項１】
低ホルムアルデヒドパネルであって、該パネルは、以下の部分を含む：
　基板であって、該基板は、表面および裏面を有する；および
　スクリムであって、該スクリムは、高分子接着剤により、該表面に装着され、該接着剤は、約１５重量％〜約７０重量％の共重合した非加水分解可能疎水性モノマーおよび約１重量％〜約２０重量％のホルムアルデヒドスカベンジャーを含有する、
　パネル。
【請求項２】
前記スクリムが、繊維ガラスから形成される、請求項１に記載のパネル。
【請求項３】
前記スクリムの前記繊維ガラスが、ポリビニルアルコールにより結合され、そして実質的にホルムアルデヒドを含まない、請求項２に記載のパネル。
【請求項４】
前記スクリムのウィッキング張力が、約５５〜約７０ダイン／ｃｍの間である、請求項１に記載のパネル。
【請求項５】
前記音響パネルの光沢レベルが、約０．１〜約０．２の間である、請求項１に記載のパネル。
【請求項６】
前記共重合した非加水分解可能疎水性モノマーが、エチレン、スチレン、塩化ビニル、塩化／フッ化ビニリデンおよびそれらの組合せからなる群から選択される、請求項１に記載のパネル。
【請求項７】
前記高分子接着剤が、約２５重量％〜約５０重量％の前記共重合した非加水分解可能疎水性モノマーを含有する、請求項１に記載のパネル。
【請求項８】
前記接着剤が、約３０重量％〜約４０重量％の前記共重合した非加水分解可能疎水性モノマーを含有する、請求項１に記載のパネル。
【請求項９】
前記接着剤が、さらに、実質的にホルムアルデヒドを含まない難燃剤を含有する、請求項１に記載のパネル。
【請求項１０】
前記パネルが、さらに、前記スクリムに塗布した被覆を含む、請求項１に記載のパネル。
【請求項１１】
前記被覆が、実質的に音響的に透過性であり、かつホルムアルデヒドスカベンジャーを含有する、請求項２に記載のパネル。
【請求項１２】
前記基板が、音響吸収繊維ボードである、請求項１に記載のパネル。
【請求項１３】
前記ホルムアルデヒドスカベンジャーが、尿素を含有する、請求項１に記載のパネル。
【請求項１４】
前記パネルが、１時間あたり約２０μｇ／ｍ２未満のホルムアルデヒド放出率を有する、請求項１に記載のパネル。
【請求項１５】
前記パネルの騒音減少率（ＮＲＣ）が、０．６より高い、請求項１に記載のパネル。
【請求項１６】
ホルムアルデヒドスカベンジャーを含有する被覆が、前記基板の前記裏面に塗布される、請求項１に記載のパネル。
【請求項１７】
さらに、ホルムアルデヒドスカベンジャー含有被覆を含み、該被覆が、前記基板と前記スクリムとの間に配置されている、請求項１に記載のパネル。
【請求項１８】
さらに、ホルムアルデヒドスカベンジャー含有被覆を含み、該被覆が、前記スクリムに塗布されている、請求項１に記載のパネル。
【請求項１９】
さらに、ホルムアルデヒドスカベンジャー含有被覆を含み、該被覆が、前記基板の前記裏面に塗布されている、請求項１に記載のパネル。
【請求項２０】
前記ホルムアルデヒドスカベンジャー含有被覆が、前記基板の反対側の前記スクリムの面に塗布され、そして該基板と該スクリムとの間に配置されている、請求項１９に記載のパネル。
【請求項２１】
低ホルムアルデヒドパネルであって、該パネルは、以下の部分を含む：
　基板であって、該基板は、表面および裏面を有する；および
　実質的にホルムアルデヒドを含まないスクリムであって、該スクリムは、実質的にホルムアルデヒドを含まない樹脂により結合された繊維から形成され、そして約５５〜約７０ダイン／ｃｍの間のウィッキング張力を有し、ここで、該スクリムは、接着剤により、該表面に装着され、ここで、該接着剤は、約１５重量％〜約７０重量％の共重合した非加水分解可能疎水性モノマーを含有する、
　パネル。
【請求項２２】
前記パネルが、１時間あたり約２０μｇ／ｍ２未満のホルムアルデヒド放出率を有する、請求項２１に記載のパネル。
【請求項２３】
前記スクリムが、繊維ガラスから形成され、そして該繊維に結合する前記実質的にホルムアルデヒドを含まない樹脂が、ポリビニルアルコールを含有する、請求項２１に記載のパネル。
【請求項２４】
前記基板が、音響吸収繊維ボードである、請求項２１に記載のパネル。
【請求項２５】
低ホルムアルデヒドパネルを形成する方法であって、該方法は、以下の工程を包含する：
　基板を提供する工程であって、該基板は、表面を有する；および
　該表面にスクリムを装着する工程であって、該スクリムは、接着剤により、該表面に装着され、該接着剤は、約１５重量％〜約７０重量％の共重合した非加水分解可能疎水性モノマーおよび約１重量％〜約２０重量％のホルムアルデヒドスカベンジャーを含有する、
　方法。
【発明の詳細な説明】
【技術分野】
【０００１】
　（技術分野）
　本発明は、一般に、パネルに関し、さらに具体的には、ホルムアルデヒド放出割合が低い音響パネルに関する。
【背景技術】
【０００２】
　（背景）
　音響パネルは、種々の異なる目的（吊り天井を含めて）に使用されており、一般に、異なる繊維、結合剤および充填剤のアレイから構成される。主として、繊維パネルは、ミネラルウール、パーライト、セルロース繊維、充填剤および結合剤から作製される。さらに、音響パネルは、しばしば、ホルムアルデヒド生成物を含有し、これらは、しばしば、このパネルに、所望の特性（例えば、垂れ耐性）を与えるのに使用される。
【０００３】
　パネルを製造するには、繊維、充填剤、バルキング剤、結合剤、水、界面活性剤および他の添加剤の組合せを使用し、これらは、スラリーに混合され、パネルに加工される。セルロース繊維は、典型的には、新聞印刷用紙の形態である。充填剤は、膨張パーライト、光沢剤（例えば、酸化チタン）および粘土を含有し得る。結合剤は、デンプン、ラテックス、ホルムアルデヒド系樹脂および再構成紙製品を含有し得、これらは、共に連結されて、全ての成分を構造マトリックス内に固定する結合システムを作製する。
【０００４】
　このパネルには、パネルの垂れを少なくするために、裏面塗布の形態で、ホルムアルデヒド系樹脂がしばしば添加される。有機結合剤（例えば、デンプン）は、水分の影響を受けやすく、この水分は、このパネルの軟化を引き起こし得、垂れが生じる。ホルムアルデヒド系樹脂（例えば、メラミン−ホルムアルデヒド樹脂）で裏面塗布したパネルでは、その裏面塗布は、湿潤状態で、膨張する。このパネルの裏面の膨張により生じる力は、重力の垂れ力と相殺する傾向にあり、これは、垂れを防止または阻止し得る。
【０００５】
　さらに、ホルムアルデヒド樹脂は、積層パネルを形成する際に、種々のパネル製品を結合するのに使用される。積層パネルは、垂れの影響を受けにくく、そのパネルの表面にスクリムを装着して支持を与えると共に装飾効果を加えることにより、視覚性が向上できる。このスクリムは、接着剤により、この表面に装着されるが、接着剤は、スクリムと共に、相当に強固な支持構造体を提供して、垂れを防止する。このスクリムは、繊維ガラスマットから形成され得、ここで、これらの繊維は、共に結合され、そしてホルムアルデヒドを含有する接着剤を使用してボードに保持される。この接着剤は、典型的には、乳化重合体または懸濁液であり、これは、遊離カルボキシル官能性および／または簡単に加水分解可能な官能基（例えば、アセテート基、アクリル基および他のカルボキシルエステル基）から構成される。これらの官能基は、種々の基板に接着性を与えるのを助ける。このような官能基は、細菌および真菌による生物分解を受けやすい。この生物分解は、通常、微生物による官能基の加水分解と共に開始するか、または官能基（例えば、遊離カルボキシル基）への直接攻撃に続いて官能基の喪失、さらに、接着剤の重合体鎖の生分解により、開始する。典型的には、ホルムアルデヒドは、この乳化重合体の生分解を防止するために、この接着剤に添加される。さらに、このスクリムはまた、特定の難燃剤または他の添加剤（これらは、加熱中、硬化中、または水分に晒したとき、ホルムアルデヒドを発する）を含有する。
【０００６】
　残念なことに、ホルムアルデヒド樹脂は、ホルムアルデヒドを発する傾向にあり、これは、環境刺激物として知られている。結合剤としてのホルムアルデヒド樹脂は、熱に晒したとき、または水分に晒したときでさえ、周囲にホルムアルデヒドを放出し得る。このようなホルムアルデヒドの放出は、特に、密閉した環境では、望ましくない。従って、環境へのホルムアルデヒドの放出を少なくすることが望ましい。それゆえ、ホルムアルデヒド放出率を低くしたパネルが必要とされている。
【発明の開示】
【発明が解決しようとする課題】
【０００７】
　本発明は、低ホルムアルデヒド放出パネルを作製する方法および組成物を提供することを目的とする。
【課題を解決するための手段】
【０００８】
　１つの局面において、本発明は、低ホルムアルデヒドパネルであって、このパネルは、以下の部分を含む：
　基板であって、この基板は、表面および裏面を有する；および
　スクリムであって、このスクリムは、高分子接着剤により、この表面に装着され、この接着剤は、約１５重量％〜約７０重量％の共重合した非加水分解可能疎水性モノマーおよび約１重量％〜約２０重量％のホルムアルデヒドスカベンジャーを含有する、パネルを提供する。
【０００９】
　好ましい実施形態において、上記スクリムは、繊維ガラスから形成され得る。
【００１０】
　さらに好ましい実施形態において、上記スクリムの上記繊維ガラスは、ポリビニルアルコールにより結合され得、そして実質的にホルムアルデヒドを含み得ない。
【００１１】
　好ましい実施形態において、上記スクリムのウィッキング張力は、約５５〜約７０ダイン／ｃｍの間であり得る。
【００１２】
　好ましい実施形態において、上記音響パネルの光沢レベルは、約０．１〜約０．２の間であり得る。
【００１３】
　好ましい実施形態において、上記共重合した非加水分解可能疎水性モノマーは、エチレン、スチレン、塩化ビニル、塩化／フッ化ビニリデンおよびそれらの組合せからなる群から選択され得る。
【００１４】
　好ましい実施形態において、上記高分子接着剤は、約２５重量％〜約５０重量％の上記共重合した非加水分解可能疎水性モノマーを含有し得る。
【００１５】
　好ましい実施形態において、上記接着剤は、約３０重量％〜約４０重量％の上記共重合した非加水分解可能疎水性モノマーを含有し得る。
【００１６】
　好ましい実施形態において、上記接着剤は、さらに、実質的にホルムアルデヒドを含まない難燃剤を含有し得る。
【００１７】
　好ましい実施形態において、上記パネルは、さらに、上記スクリムに塗布した被覆を含み得る。
【００１８】
　さらに好ましい実施形態において、上記被覆は、実質的に音響的に透過性であり、かつホルムアルデヒドスカベンジャーを含有し得る。
【００１９】
　好ましい実施形態において、上記基板は、音響吸収繊維ボードであり得る。
【００２０】
　好ましい実施形態において、上記ホルムアルデヒドスカベンジャーは、尿素を含有し得る。
【００２１】
　好ましい実施形態において、上記パネルは、１時間あたり約２０μｇ／ｍ２未満のホルムアルデヒド放出率を有し得る。
【００２２】
　好ましい実施形態において、上記パネルの騒音減少率（ＮＲＣ）は、０．６より高くあり得る。
【００２３】
　好ましい実施形態において、ホルムアルデヒドスカベンジャーを含有する被覆は、上記基板の上記裏面に塗布され得る。
【００２４】
　好ましい実施形態において、上記パネルは、さらに、ホルムアルデヒドスカベンジャー含有被覆を含み、この被覆は、上記基板と上記スクリムとの間に配置され得る。
【００２５】
　好ましい実施形態において、上記パネルは、さらに、ホルムアルデヒドスカベンジャー含有被覆を含み、この被覆は、上記スクリムに塗布され得る。
【００２６】
　好ましい実施形態において、上記パネルは、さらに、ホルムアルデヒドスカベンジャー含有被覆を含み、この被覆は、上記基板の上記裏面に塗布され得る。
【００２７】
　さらに好ましい実施形態において、上記ホルムアルデヒドスカベンジャー含有被覆は、上記基板の反対側の上記スクリムの面に塗布され得、そしてこの基板とこのスクリムとの間に配置され得る。
【００２８】
　別の局面において、本発明は、低ホルムアルデヒドパネルであって、このパネルは、以下の部分を含む：
　基板であって、この基板は、表面および裏面を有する；および
　実質的にホルムアルデヒドを含まないスクリムであって、このスクリムは、実質的にホルムアルデヒドを含まない樹脂により結合された繊維から形成され、そして約５５〜約７０ダイン／ｃｍの間のウィッキング張力を有し、ここで、このスクリムは、接着剤により、この表面に装着され、ここで、この接着剤は、約１５重量％〜約７０重量％の共重合した非加水分解可能疎水性モノマーを含有する、パネルを提供する。
【００２９】
　好ましい実施形態において、上記パネルは、１時間あたり約２０μｇ／ｍ２未満のホルムアルデヒド放出率を有し得る。
【００３０】
　好ましい実施形態において、上記スクリムは、繊維ガラスから形成され、そしてこの繊維に結合する上記実質的にホルムアルデヒドを含まない樹脂が、ポリビニルアルコールを含有し得る。
【００３１】
　好ましい実施形態において、上記基板は、音響吸収繊維ボードであり得る。
【００３２】
　別の局面において、本発明は、低ホルムアルデヒドパネルを形成する方法であって、この方法は、以下の工程を包含する：
　基板を提供する工程であって、この基板は、表面を有する；および
　この表面にスクリムを装着する工程であって、このスクリムは、接着剤により、この表面に装着され、この接着剤は、約１５重量％〜約７０重量％の共重合した非加水分解可能疎水性モノマーおよび約１重量％〜約２０重量％のホルムアルデヒドスカベンジャーを含有する、方法を提供する。
【００３３】
　（要旨）
　本発明は、低ホルムアルデヒド放出パネルを作製する方法および組成物の両方である。該パネルは、スクリムを含み、該スクリムは、典型的には、実質的にホルムアルデヒドを含まない樹脂により、マットにて、共に結合された繊維ガラスから形成される。該スクリムは、接着剤（これもまた、実質的にホルムアルデヒドを含まない）により、該パネルの表面に塗布される。該接着剤もまた、ホルムアルデヒドスカベンジャーを含有し得る。形成されたパネルは、ホルムアルデヒドの放出率が低く、音響天井パネルとして使用できる。
【００３４】
　１実施形態では、前記低ホルムアルデヒドパネルは、基板を含み、該基板は、表面を有し、該表面には、スクリムが装着されている。該スクリムは、接着剤により、該表面に装着され、該接着剤は、該接着剤の重合体構造に共重合した、約１５重量％〜約７０重量％の、少なくとも一種の非加水分解可能疎水性モノマーおよび約１％〜約５％のホルムアルデヒドスカベンジャーを含有する。典型的には、前記スクリムは、繊維ガラスマットから形成され、そして実質的にホルムアルデヒドを含まず、該繊維ガラスマットは、ポリビニルアルコールにより結合される。前記非加水分解可能疎水性モノマーは、エチレン、スチレン、塩化ビニル、および塩化ビニリデン／フッ化ビニリデンからなる群から選択され得る。前記ホルムアルデヒドスカベンジャーは、尿素であり得る。さらに、該スクリムには、被覆が塗布され得る。典型的には、前記パネルは、１時間あたり２０μｇ／ｍ２未満のホルムアルデヒド放出率を有する。
【００３５】
　さらなる実施形態は、低ホルムアルデヒドパネルを提供し、該パネルは、基板を含み、該基板は、実質的にホルムアルデヒドを含まないスクリムを装着した表面を有する。該スクリムは、実質的にホルムアルデヒドを含まない樹脂により結合された繊維から形成され得る。該スクリムは、約５５〜約７０ダイン／ｃｍの間のウィッキング張力を有し、そして接着剤により、該表面に装着される。該接着剤は、約１５重量％〜約７０重量％の非加水分解可能疎水性モノマーを含有する。
【００３６】
　さらなる実施形態は、低ホルムアルデヒドパネルを製造する方法を包含する。該方法は、基板を提供する工程を包含し得、該基板は、表面を有する。該基板は、典型的には、音響パネルである。次いで、該表面には、接着剤により、実質的にホルムアルデヒドを含まないスクリムが装着される。該接着剤は、約１５重量％〜約７０重量％の非加水分解可能疎水性モノマーおよび約１％〜約５％のホルムアルデヒドスカベンジャーを含有する。
【００３７】
　本発明のこれらの特徴および他の特徴は、添付の図面と共に、以下の明細書を読むと、明らかとなる。
【発明の効果】
【００３８】
本発明により、低ホルムアルデヒド放出パネルを作製する方法および組成物が提供される。
【発明を実施するための最良の形態】
【００３９】
　（詳細な説明）
　本発明は、ホルムアルデヒドの放出が少ないパネルを作製する方法および組成物の両方を包含する。該パネルは、スクリムを含み、該スクリムは、典型的には、実質的にホルムアルデヒドを含まない樹脂により、共に結合された繊維ガラスから形成され、織布または不織布であり得るマットを形成する。該パネルは、表面および裏面の両方を有する。該スクリムは、接着剤（これもまた、実質的にホルムアルデヒドを含まない）により、該パネルの表面に塗布される。該接着剤もまた、ホルムアルデヒドスカベンジャーを含有し得る。典型的には、該パネルは、それを設置した部屋での音を弱めるのに使用される音響天井パネルである。
【００４０】
　このパネルの成分の一部は、実質的にホルムアルデヒドを含まないとして、記述される。「実質的にホルムアルデヒドを含まない」との用語は、このパネルが１時間あたり２０μｇ／ｍ２未満のホルムアルデヒド放出率を有するように、そのパネル組成物の成分中に、偶発量または背景量のホルムアルデヒドが存在し得るという意味で定義され、これは、本発明の範囲内に入る。それゆえ、本発明の１実施形態では、このパネルが１時間あたり２０μｇ／ｍ２未満のホルムアルデヒド放出率を有する限り、本発明の請求した実質的にホルムアルデヒドを含まない成分中にて、ホルムアルデヒドが存在し得る。
【００４１】
　さらに詳細には、このパネルは、周囲に低濃度のホルムアルデヒドを発する。低ホルムアルデヒド放出は、１時間あたり４０μｇ／ｍ２未満のホルムアルデヒド放出率を有するパネルとして、特徴付けることができる。さらなる実施形態では、低ホルムアルデヒド放出は、１時間あたり２０μｇ／ｍ２未満のホルムアルデヒド放出率を有するパネルとして、特徴付けることができる。
【００４２】
　この基板は、パネルを形成できる任意の基板であり得る。典型的には、この基板は、繊維基板（例えば、ウールおよび結合剤から形成された音響パネル）である。このウールは、ミネラルウールであり得、セルロース繊維および結合剤（例えば、デンプン）と配合される。さらに、その基板ミックスには、再生ボード製品の形態で、損紙が加えられる。この損紙は、痕跡量のホルムアルデヒドを含有し得る。この基板の組成物の一例は、７０〜９０％のウール、５〜１５％のセルロース、５〜１０％の結合剤（デンプン）および５〜２０％の損紙を含有し得る。
【００４３】
　さらに、この基板は、表面および裏面の両方を有する。この表面は、部屋または公共空間に提示される側であり得る。この裏面は、壁または天井プレナムに面する側である。これらの面は、互いに直接対向している。
【００４４】
　このスクリムは、この基板の表面に付着される。このスクリムは、任意の織布材料または不織布材料（例えば、紙または繊維ガラス）から形成され得る。１実施形態では、このスクリムは、繊維ガラスから形成される。この繊維ガラススクリムは、織布または不織布マットであり得、このマットは、樹脂または結合剤で共に保持されたガラス繊維の凝集体から形成される。結合剤の例には、一次結合剤としてのポリビニルアルコールおよび二次結合剤としてのスチレンアクリレートが挙げられる。このスクリムはまた、難燃剤が実質的にホルムアルデヒドを含まない限り、当該技術分野で公知の任意の難燃剤を含有し得る。繊維ガラススクリムの例には、ＣＣ７５、ＣＫ２１、ＣＫ３１繊維ガラススクリムが挙げられ、これらは、Ｏｗｅｎｓ　Ｃｏｒｎｉｎｇ（Ａｐｅｌｄｏｏｒａｎ，Ｎｅｔｈｅｒｌａｎｄ）から入手できる。
【００４５】
　１実施形態では、このスクリムのウィッキング張力は、約５５〜約７０ダイン／ｃｍの間である。さらなる実施形態は、約６０〜約６５ダイン／ｃｍの間のウィッキング張力のスクリムを包含する。ウィッキング値が高くなる程、心地よい視覚性を作り出す（例えば、光沢値が高い輝いた仕上げスクリムを製造する）のを助ける。例えば、仕上げパネルの光沢値は、ＢＹＫ　Ｇａｒｄｅｎｅｒ　Ｇｌｏｓｓメーターにより８５°Ｆで測定したとき、平均して、約０．１と約０．２の間であり得る。さらなる実施形態では、その仕上げパネルの平均測定光沢値は、約０．１５であり得る。
【００４６】
　このスクリムは、接着剤により、この表面に装着される。このスクリムを装着する接着剤は、実質的にホルムアルデヒドを含まない。この接着剤は、約１５重量％〜約７０重量％の少なくとも１種の非加水分解可能疎水性モノマーを含有し、これは、この接着剤の重合体構造に共重合される。さらなる実施形態では、この接着剤は、約２５重量％〜約５０重量％の非加水分解可能疎水性モノマーを含有し得、さらなる実施形態では、この接着剤は、約３０重量％〜約４０重量％の非加水分解可能疎水性モノマーを含有する。このようなモノマーは、加水分解に耐性であり、微生物（例えば、細菌および真菌）の攻撃を受けにくく、それゆえ、生分解を防止する防腐剤として、ホルムアルデヒドを必要としないかまたは最小量のホルムアルデヒドを必要とする。モノマーの例には、エチレン、スチレン、塩化ビニル、塩化ビニリデン／フッ化ビニリデンおよびそれらの組合せが挙げられる。このリストは、可能なモノマーを例示しているにすぎず、さらなるモノマーが、本発明の接着剤における使用に企図される。
【００４７】
　接着剤の一例には、Ａｉｒｆｌｅｘ　９２０が挙げられ、これは、Ａｉｒ　Ｐｒｏｄｕｃｔｓ　ａｎｄ　Ｃｈｅｍｉｃａｌｓ　Ｉｎｃ．（Ａｌｌｅｎｔｏｗｎ，ＰＡ）製である。この接着剤の調合物の例は、８０％のＡｉｒｆｌｅｘ　９２０、１％のＤｅｆｏａｍｅｒ（Ｔｅｇｏ）（これは、Ｅａｓｔ　Ｆａｌｌｓ　Ｃｏｒｐ．，Ｆｒａｚｅｒ，ＰＡから入手できる）、１％のＴａｍｏｌ　７３１Ａ（Ｒｏｈｍ　Ｈａｓｓ，Ｐｈｉｌａｄｅｌｐｈｉａ，ＰＡ）、１％〜５％のホルムアルデヒドスカベンジャー（尿素ホルムアルデヒドスカベンジャー）、１２％のＤＥ８３Ｒ（デカブロモジフェニルオキシド）（これは、Ｇｒｅａｔ　Ｌａｋｅｓ　Ｃｈｅｍｉｃａｌ，Ｗｅｓｔ　Ｌａｆａｙｅｔｔｅ，ＩＮから入手できる）、５％の酸化アンチモンおよび１．５％のＡｌｃｏｇｕｍ　２９６Ｗ（これは、ＡＬＣＯ　Ｃｈｅｍｉｃａｌ（Ｃｈａｔｔａｎｏｏｇａ，ＴＮ）から入手できる）を含有し得る。
【００４８】
　指摘したように、この接着剤は、ホルムアルデヒドスカベンジャーを含有し得る。ホルムアルデヒドスカベンジャーの一例には、尿素がある。尿素は、この接着剤の約１重量％〜約２０重量％の量で、加えられ得る。さらなるスカベンジャーには、ポリアミドスカベンジャーが挙げられ、これは、合成ポリアミドまたは天然ポリアミドのいずれかであり得る。合成ポリアミドには、ポリアクリルアミド、ポリメタクリルアミド、ポリアミドテロマー、共重合体、三元共重合体、四元共重合体、Ｎ−置換ポリアミドおよびそれらの組合せが挙げられ得る。天然ポリアミドには、タンパク質（例えば、カゼインまたは大豆タンパク質）が挙げられる。このようなスカベンジャーは、さらに、Ｌｏｗ　Ｆｏｒｍａｌｄｅｈｙｄｅ　Ｅｍｉｓｓｉｏｎ　Ｃｏａｔｉｎｇｓ　ａｎｄ　Ｂｉｎｄｅｒｓ　ｆｒｏｍ　Ｆｏｒｍａｌｄｅｈｙｄｅ−Ｂａｓｅｄ　Ｒｅｓｉｎｓの表題の同時係属中の出願（弁護士事件整理番号Ａ１４８．１６２０）で記載されており、これは、その全体が本明細書中で参考として援用されている。それに加えて、単量体構造（例えば、アセトアミド、アルキルアミド、アリールアミド、アクリルアミドおよびメタクリルアミド、およびそれらのＮ−置換誘導体）をベースにした他のスカベンジャーもまた、挙げられる。これらのスカベンジャーは、約２０％より多い量（例えば、１％〜３０％または１％〜４０％）で加えられ得る。
【００４９】
　さらに、音響被覆は、仕上げ積層パネルのスクリムに塗布され得るか、または
そのスクリムを塗布する前に、プライマーまたは中間被覆として塗布され得る。この被覆は、プライマー被覆として働くと共に、このパネルに輝きおよび引っかき抵抗性を加え得る。このような被覆の例は、米国特許第６，３１６，５３５号および第６，２８４，３５１号において見出され得、これら両方は、その全体が本明細書中で援用されている。さらに、この基板の裏面もまた、ホルムアルデヒドスカベンジャーを含有する被覆で塗装され得る。
【００５０】
　ある材料により吸収される音響エネルギーの量は、「Ｓｔａｎｄａｒｄ　Ｔｅｓｔ　Ｍｅｔｈｏｄ　ｆｏｒ　Ｓｏｕｎｄ　Ａｂｓｏｒｐｔｉｏｎ　ａｎｄ　Ｓｏｕｎｄ　Ａｂｓｏｒｐｔｉｏｎ　Ｃｏｅｆｆｉｃｉｅｎｔ　Ｂｙ　Ｔｈｅ　Ｒｅｖｅｒｂｅｒａｔｉｏｎ　Ｒｏｏｍ　Ｍｅｔｈｏｄ」の表題のＡＳＴＭ　Ｃ４２３−９０ａの標準化試験手順により、決定される。吸収は、吸収された音響エネルギーと、そのパネル表面に入射する音響エネルギーとの比として、表わされる。吸音データは、しばしば、消音係数ＮＲＣと呼ばれる単一数と組み合わされ、この係数は、０．０５の倍数に最も近い値に四捨五入した２５０Ｈｚ、５００〜１０００Ｈｚおよび２０００ＨｚのＡの平均値から得られる。このＮＲＣ値が高くなる程、この周波数範囲での平均吸音が高くなる。本発明の音響吸収多孔性パネルは、典型的には、０．５より高い消音係数（ＮＲＣ）を有する。さらなる実施形態では、これらのパネルは、０．６より高いＮＲＣを有し、さらなる実施形態では、これらのパネルは、０．７より高いＮＲＣを有する。
【００５１】
　図１では、低ホルムアルデヒド積層パネルが示され、これは、基板２およびスクリム８の両方を有する。基板２は、表面４および裏面６を有する。表面４は、表面４に付着したスクリム８を有する。
【００５２】
　好ましい実施形態が、例示され上述されているものの、本発明の特徴および構成成分に関して変更を行い得ることが認められる。従って、本発明は、好ましい形態でのみ開示されているものの、本発明の精神および範囲から逸脱することなく、多くの追加、削除および改良を行うことができることは当業者に明らかであり、添付の特許請求の範囲で示した以外、過度の制限を課するべきではない。例えば、多くの種類の材料は、上記のような本発明のパネルのコアを含有し得ることが企図される。さらに、本発明は、天井タイルに限定されず、壁構造体、外装および粘着面を含み得る。
【００５３】
　低ホルムアルデヒド放出パネルを作製する方法および組成物の両方が開示されている。該パネルは、スクリムを含み、該スクリムは、典型的には、実質的にホルムアルデヒドを含まない樹脂により、マットにて、共に結合された繊維ガラスから形成される。該スクリムは、接着剤（これもまた、実質的にホルムアルデヒドを含まない）により、該パネルの表面に塗布される。該接着剤もまた、ホルムアルデヒドスカベンジャーを含有し得る。形成されたパネルは、ホルムアルデヒド放出率が低く、音響天井パネルとして使用できる。
【図面の簡単な説明】
【００５４】
【図１】図１は、表面および裏面を有するパネルの側面図であり、その表面には、本発明の原理に従って、スクリムが塗布されている。
【図１】
2004106546.tif 000002